(57)【特許請求の範囲】
【請求項１】
基板と、第１電極と第２電極との間に挿入された活性層と、を有し、該第１電極は該基板上に配置される電子素子であって、
−前記活性層は、前記第１電極を被覆することによって前記第２電極から前記第１電極を絶縁するエンベロープを形成し、
−前記第２電極は、前記活性層を被覆することによって前記基板と共に前記第１電極および前記活性層で形成されたアセンブリの周囲に保護カプセルを形成し、
前記第１電極は、前記活性層および前記第２電極を通して実現された貫通路を介して前記保護カプセルから出てくる電荷ルーティングフィンガを有し、
前記活性層は、前記電荷ルーティングフィンガを被覆し前記第２電極で形成されたカプセルから出てくる突出部を有する、電子素子。
【請求項２】
前記第２電極は、外気中の前記突出部の終端が被覆されないように前記基板の下部を除いて前記基板および前記活性層をすべて被覆する、請求項１に記載の電子素子。
【請求項３】
前記活性層の表面は、前記第１電極より大きい、請求項１または２に記載の電子素子。
【請求項４】
前記第１電極は、前記保護カプセル中に挿入された縦断面が略長方形である活性部を有する、請求項１〜３のいずれか１項に記載の電子素子。
【請求項５】
前記電荷ルーティングフィンガの縦断面は、略長方形である、請求項１〜４のいずれか１項に記載の電子素子。
【請求項６】
前記第１電極は、縦断面が略三角形であり、該三角形の頂点の１つの近傍に配置された該三角形の一部で構成される前記電荷ルーティングフィンガを有する、請求項１〜５のいずれか１項に記載の電子素子。
【請求項７】
前記基板は、可視波長に対して透明である、請求項１〜６のいずれか１項に記載の電子素子。
【請求項８】
前記第１電極は、透明導電性酸化物である、請求項１〜７のいずれか１項に記載の電子素子。
【請求項９】
前記基板は、クロムおよび金の金属被覆前処理によって少なくとも部分的に被覆される、請求項１〜８のいずれか１項に記載の電子素子。
【請求項１０】
前記電荷ルーティングフィンガは、クロムおよび金を有する、請求項１〜９のいずれか１項に記載の電子素子。
【請求項１１】
前記第１電極は、ＩＴＯ／金属／ＩＴＯの多層膜を有する、請求項１〜１０のいずれか１項に記載の電子素子。
【請求項１２】
有機電界発光ダイオードであって、
前記活性層は、電界発光特性、または、正孔もしくは電子の導体または正孔もしくは電子の不導体を有する機能、を示す共役高分子マトリックスに挿入されたオリゴマ型共役分子有機材料、有機金属錯体、共役高分子およびレアアース有機金属錯体のグループから選択された１つまたは複数の要素を有する有機半導体である、請求項１〜１１のいずれか１項に記載の電子素子。
【請求項１３】
有機太陽電池セルであって、
前記活性層は、
一方が、小分子構造もしくはオリゴマ構造、または、分子材料構造の電子受容体である他方に関する共役高分子構造、のいずれかの構造の電子供与体である、共役有機材料対で構成される有機半導体である、請求項１〜１１のいずれか１項に記載の電子素子。
【請求項１４】
前記第２電極は、１つまたは複数の金属を有し、該金属のうちの１つがアルミニウムである、請求項１〜１３のいずれか１項に記載の電子素子。
【請求項１５】
前記第２電極および前記活性層を被覆する少なくとも１つの気密の保護層をさらに有する、請求項１〜１４のいずれか１項に記載の電子素子。
【請求項１６】
有機太陽電池セルまたは有機電界発光ダイオードを構成する、請求項１〜１５のいずれか１項に記載の電子素子。
【請求項１７】
基板と、第１電極と第２電極との間に挿入された活性層と、を有し、該第１電極は該基板上に配置される電子素子を製造する方法であって、
−前記基板上で前記第１電極を作成するステップと、
−前記第１電極上で前記活性層を作成するステップと、
−前記第１電極および前記活性層によって形成されたアセンブリが前記第２電極と前記基板との間でカプセル封止されるように、前記第２電極を配置するステップと、を有し、
前記第１電極は、前記活性層および前記第２電極を通して実現された貫通路を介して保護カプセルから出てくる電荷ルーティングフィンガを有し、
前記活性層は、前記電荷ルーティングフィンガを被覆し前記第２電極で形成されたカプセルから出てくる突出部を有する、電子素子を製造する方法。
【請求項１８】
前記第１電極を作成するステップは、前記第１電極のエッチング、または、マスクを介した前記第１電極の真空蒸着によって実行される、請求項１７に記載の電子素子を製造する方法。
【請求項１９】
前記活性層を作成するステップは、
マスクを介した真空スパッタリングと、
遠心分離後のエッチングステップと、
シルクスクリーン印刷、フレキソ印刷またはインクジェット直接印刷と、のグループから選択された手法で実行される、請求項１７または１８に記載の電子素子を製造する方法。
【請求項２０】
前記第１電極を配置するステップの前に、前記基板の金属被覆前処理を行うステップをさらに有する、請求項１７〜１９のいずれか１項に記載の電子素子を製造する方法。
【発明の詳細な説明】
【技術分野】
【０００１】
本発明は、素子中の統合された活性層をカプセル封止する手段を有する電子素子に関する。電子素子は、薄層の有機物のもの、または、その活性層が空気に対する安定性に問題のある他の任意の材料で構成されたもの、であることが好ましい。また、本発明は、この素子を製造することができる方法に関する。
【背景技術】
【０００２】
現在、有機電子素子は、製造に関するコスト、出力および柔軟性において非常に多くの利点をもたらすため、益々広範囲で使用されている。有機電子素子には、有機ＬＥＤおよび有機太陽電池セルなどがある。
【０００３】
米国特許第５６２９３８９号明細書には、基板と、この基板に接した下側の電極と上側の電極との間に挿入され、これらの電極によって活性層を介して電流が流れたとき、電極の少なくとも１つを介して放射線を放つことができる電界発光有機層と、を有する有機電界発光ダイオードについて記載されている。しかしながら、二原子酸素または水蒸気などの空気中に存在する要素が有機層中に散逸すると、活性層が劣化しダイオードの耐用年数が制限されてしまう。
【０００４】
この問題に対処するため、有機電子素子をカプセル封止するシステムが開発された。なお、米国特許第５８７２３５５号明細書には、電界発光ダイオードの周囲に配置され、空気中に存在する二原子酸素、水蒸気または他の要素による活性層への侵蝕を低減できるサラン型高分子バリアシールの利用について記載されている。しかしながら、有機ダイオードの十分な耐用年数を保証するのに必要な水蒸気透過率は、約１０-6ｇｍ-2ｄａｙ-1ａｔｍ-1に等しい。現在、最良の高分子フィルムの水蒸気透過率は、この率の約５倍である。したがって、これらのカプセル封止システムは、有機素子の耐用年数を十分に保証できるほど満足できるものでない。
【０００５】
したがって、他のカプセル封止システムが開発されている。「Solar Energy Materials & Solar Cells（太陽エネルギ材料および太陽電池セル） 91 (2007) 379-384」で出版され、Christoph Lungenschmied、Gilles Dennler、Helmut Neugebauer、Serdar N. Sariciftci、Markus Glatthaar、Toby MeyerおよびAndreas Meyerが発表した「Flexible, long-lived, large-area, organic solar cells（柔軟で寿命が長く面積が大きい有機太陽電池セル）」という題の記事には、有機ダイオードをカプセル封止して環境攻撃から有機ダイオードを保護するＰＥＴ／（ＳｉＯx／ＰＥＮ）＊５で構成された有機／無機多層膜について記載されている。しかしながら、多層化によって、ダイオードの柔軟性は低減し、素子の製造コストは増大する。
【０００６】
また、有機太陽電池セルなどの他の有機電子素子の場合、この保護は十分ではない。
【発明の概要】
【発明が解決しようとする課題】
【０００７】
本発明は、上側の電極によって活性層を基板までコーティングする活性層のカプセル封止によって、最新技術の欠点に対処することを目的とする。この場合、２つの電極のうちの１つによる活性層の保護は、基板に直接統合される。
【課題を解決するための手段】
【０００８】
より詳細には、本発明は、第１の形態によれば、基板と、第１電極と第２電極との間に挿入された活性層と、を有し、第１電極は基板上に配置される電子素子であって、
−活性層は、第１電極を被覆することによって第２電極から第１電極を絶縁するエンベロープを形成し、
−第２電極は、活性層を被覆することによって基板と共に第１電極および活性層で形成されたアセンブリの周囲に保護カプセルを形成する、電子素子に関する。
【０００９】
第１電極は、活性層および第２電極を通して実現された貫通路を介して保護カプセルから出てくる電荷ルーティングフィンガを有することが好ましい。
【００１０】
活性層は、電荷ルーティングフィンガを被覆し第２電極で形成されたカプセルから出てくる突出部を有することが好ましい。
【００１１】
活性層は、有機半導体であり、この有機半導体は、電流が流れたとき２つの電極のうちの少なくとも１つを介して放射線を放射するか、または、放射線が通ったとき電流を発生する、という傾向があることが好ましい。前者の場合、電子素子は電界発光ダイオードであり、後者の場合、素子は有機太陽電池セルである。両方の場合において、有機電子素子は柔軟でもよい。
【００１２】
基板は、可視光線に対して透明な平面プレート、例えば、ガラスまたはプラスチックで作られたプレートでもよい。
【００１３】
第１電極は、アノードであること、すなわち、太陽電池セル（もしくは電界発光ダイオード）の場合、正電荷を収集する（もしくは注入する）ことが好ましく、デバイスによって吸収された（もしくは放射された）波長に対して透明であることが好ましい。また、放射線を吸収する（もしくは放射する）活性層は、光生成された（もしくは注入された）電荷を輸送しなければならない。第２電極は、負電荷を収集する（もしくは注入する）カソードである。また、いずれのデバイスの場合においても、この第２電極は、デバイスによって注入された（もしくは放射された）放射線に対する光学ミラーとして使用される。したがって、吸収有機層（太陽電池セル）を介した光路を増大させたり、カソード方向の半空間における（活性層によって等方的に放射される）光の一部を回収したりすることができる。
【００１４】
本発明による電子素子において、第２電極は、活性層をカプセル封止して外気に接する活性層の表面を制限することができる。実際には、活性層は、第１電極に接して配置された下面と、第２電極によって被覆された上面と、第２電極によって被覆された側壁と、を有する。活性層の下面は、第１電極と基板によって保護されて、活性層の上面は、第２電極によって保護される。また、第２電極は、活性層の側壁を被覆することによって、空気が側壁を介して活性層に入るのを防止する。その結果、第２電極は、活性層の上面および側壁を被覆するので、基板と共に空気が活性層へ侵入するのを抑制する保護カプセルを形成することができる。
【００１５】
また、２つの電極の間で短絡が発生する危険を回避するため、活性層を第１電極と第２電極との間のすべてに挿入する。すなわち、この素子では、２つの電極間で活性層が存在せずに第１電極が第２電極に面している場所はない。したがって、第１電極は、基板に接する下面と、活性層によって被覆された上面および側壁を有する。その結果、第１電極は、活性層および基板によって囲まれる。一方、第１電極および活性層で形成されたアセンブリは、第２電極および基板によってカプセル封止される。したがって、活性層の表面を第１電極より大きくして、活性層が第１電極を被覆することができるようにする。
【００１６】
また、電極を電気回路に接続することができるようにするため、活性層によって被覆された第１電極と保護カプセルの外側との間を連結する必要がある。このため、第１電極は、活性層および第２電極を通して提供された貫通路を介して保護カプセルから出てくる電荷ルーティングフィンガを有する。
【００１７】
電荷ルーティングフィンガは、カプセルの外側に位置する自由端を有するのが有利である。また、電荷ルーティングフィンガは、外気中の終端を除いて活性層によって被覆されるのが有利である。これによって、第１電極の周囲に保護カプセルおよび活性層が存在するにもかかわらず、第１電極の自由端を、第１電極からまたは第１電極へ電荷を送ることができる電気回路に接続することができる。
【００１８】
活性層は、電荷ルーティングフィンガを被覆し第２電極によって形成されたカプセルから出てくる突出部を有することが好ましい。
【００１９】
実際には、突出部は、活性層の付属物であり、保護カプセル中の貫通路を介して出てきて、電荷ルーティングフィンガの上面および側壁を被覆する。逆に、突出部は、電荷ルーティングフィンガの終端を被覆しないので、電荷ルーティングフィンガと電気回路との間を連結することができる。電荷ルーティングフィンガ上に活性層の突出部が存在することによって、ルーティングフィンガと第２電極との間において、より詳細には貫通路の領域において、短絡が発生する危険を回避することができる。
【００２０】
この場合、本発明による電子素子では、活性層は、第１電極のルーティングフィンガを被覆する活性層の突出部を除いて、第２電極によってすべて保護される。この構成によって、外気に直接接する活性層の表面をできるだけ制限すると同時に、素子における短絡の危険を回避することができる。したがって、この活性層を保護するシステムによって、追加保護層を追加せずに、よって素子の製造中に追加製造ステップを追加せずに、すなわち、追加材料を追加せずに、活性層が外気に接するのを制限することができる。
【００２１】
以下において、略記「ＩＴＯ」は、錫でドーピングされたインジウム酸化物（もしくは、「インジウム錫酸化物」）を意味し、「縦」という形容詞は、基板の上面に平行な面を意味する。
【００２２】
本発明の様々な実施形態によれば、以下の通りである。
−第２電極は、電荷ルーティングフィンガを被覆する突出部を除いて、基板および活性層をすべて被覆する。
−活性層の表面は、第１電極より大きくすることによって、短絡の危険を回避する。
−第１電極は、保護カプセル中に挿入された縦断面が略長方形である活性部を有する。
−電荷ルーティングフィンガの縦断面は、略長方形である。
−第１電極は、縦断面が略三角形であり、この三角形の頂点の１つの近傍に配置された三角形の一部で構成される電荷ルーティングフィンガを有する。この構成によって、電子素子の直列抵抗を低減することができる。
−基板は、可視波長に対して透明である。
−第１電極は、透明導電性酸化物である。
−基板は、クロムおよび金の金属被覆前処理によって少なくとも部分的に被覆される。この金属被覆前処理によって、電子素子の直列抵抗を低減することができる。
−電荷ルーティングフィンガは、クロムおよび金を有する。この場合において、第１電極は、ほとんどの場合ＩＴＯである透明導電性酸化物で提供される活性部と、クロムおよび金を有する電荷ルーティングフィンガと、を有する。このクロムおよび金の金属被覆の導電率が高いので、電荷ルーティングフィンガのサイズが小さいため生じる散逸性損失を最小にすることができる。
−第１電極は、ＩＴＯ／金属／ＩＴＯの多層膜を有する。したがって、電荷ルーティングフィンガのサイズが小さいため生じる散逸性損失を最小にすることができる。
−電子素子が有機電界発光ダイオードの場合、活性層は、電界発光特性、または、正孔もしくは電子の導体または正孔もしくは電子の不導体などの機能、を示す共役高分子マトリックスに挿入されたオリゴマ型共役分子有機材料、有機金属錯体、共役高分子またはレアアース有機金属錯体のグループから選択された１つまたは複数の要素で形成されるのが好ましい有機半導体である。
−電子素子が有機太陽電池セルの場合、活性層は、一方が、小分子構造もしくはオリゴマ構造、または、共役分子材料構造の電子受容体である他方に関する高分子構造、のいずれかの構造の電子供与体である、共役有機材料対のグループから選択された１つまたは複数の要素で構成されるのが好ましい有機半導体である。この一対の材料は、順に配置される、すなわち電子供与体が蒸着されてから鉄の受容体が蒸着されるか、または、両方が一緒に混ぜられる場合は同時に蒸着される。
−第２電極は、１つまたは複数の金属を有し、この金属のうちの１つがアルミニウムであることが好ましい。
−電子素子は、第２電極および活性層を被覆する少なくとも１つの気密の保護層をさらに有する。実際に、この第２電極によって活性層を保護するシステムは、勿論、既に周知の保護システムと組み合わせることができる。したがって、より詳細には、取得された電子素子は、例えば、欧州特許第０７７７２８０号明細書などで既に周知のものと同様の保護多層膜によって被覆されてもよい。この場合、追加される保護層は、電子素子を完全に被覆する。したがって、この追加保護層は、第２電極、活性層および活性層の突出部を被覆する。このため、本発明による素子の保護システムは、従来技術の保護システムと結び付くことによって、有機素子の耐用年数をかなり長くすることができる。
−この電子素子は、有機太陽電池セルまたは有機電界発光ダイオードを構成する。
【００２３】
この実施形態は、第１電極の縦断面が略三角形であり、この三角形の頂点の１つの近傍に配置されたこの三角形の一部で構成される電荷ルーティングフィンガを有する点が特に有利である。実際に、電荷ルーティングフィンガが存在することによって必然的に生じる弱点の１つは、素子の直列抵抗が増大することである。この直列抵抗の増大による形状係数の損失は、従来技術の素子では０．５３に達し、本発明による縦断面が略長方形である素子では０．４３にすぎない。逆に、本発明による縦断面が略三角形である第１電極を有する素子では、形状係数は、電荷ルーティングフィンガを有しない従来技術の素子より高く良好である。
【００２４】
本実施形態によって、さらに、素子の直列抵抗が低減されるので、局所抵抗による散逸性損失を低減し、素子の出力を増大させることができる。
【００２５】
本実施形態では、第１電極の縦断面は、略長方形であり、電荷ルーティングフィンガは、三角形の頂点の１つの近傍に配置された三角形の一部で構成されるので、その結果、電荷は、三角形の頂点の１つで収集される。
【００２６】
幾何形状が三角形である本実施形態は、電子素子が透明導電性酸化物を有する場合に特によく適応する。より詳細には、この幾何形状は、活性層が「ＰＶＤ」すなわちプラズマ蒸着によるＣｕＰｃ−Ｃ６０で構成される小有機分子ベースの太陽電池セルに特に適している。また、この幾何形状は、活性層がＰ３ＨＴ−ＰＣＢＭによるスピンコーティングで製造される電子素子によく適している。透明導電性酸化物の薄層を有する任意のタイプの太陽電池セルは、幾何形状を三角形にすることができる。
【００２７】
本発明は、第２の形態によれば、基板と、第１電極と第２電極との間に挿入された活性層と、を有し、第１電極は基板上に配置される電子素子を製造する方法であって、第１電極および活性層によって形成されたアセンブリが第２電極と基板との間でカプセル封止されるように、第２電極を配置するステップ、を有する、電子素子を製造する方法の一実施形態に関する。
【００２８】
この方法は、基板上で第１電極を作成するステップと、第１電極上で活性層を作成するステップと、をさらに有するのが有利である。
【００２９】
本発明の様々な実施形態によれば、以下の通りである。
−第１電極を作成するステップは、第１電極のエッチング、または、マスクを介した第１電極の真空蒸着によって実行される。
−活性層を作成するステップは、以下の手法の１つで実行される。
−活性層が分子有機化合物である場合、活性層を作成するステップは、マスクを介した真空スパッタリングによって実行される。
−活性層が高分子または高分子および有機分子の混合物である場合、活性層を作成するステップは、遠心分離後のエッチングステップによって実行される。
−活性層がインクである場合、活性層を作成するステップは、シルクスクリーン印刷、フレキソ印刷またはインクジェット直接印刷によって実行される。
−この方法は、第１電極を配置するステップの前に、基板の金属被覆前処理を行うステップをさらに有する。
【図面の簡単な説明】
【００３０】
【図１】本発明の一実施例による有機太陽電池セルの断面図である。
【図２】本発明の他の実施例による有機太陽電池セルの断面図である。
【図３】図１の太陽電池セルの製造法における各ステップでの太陽電池セルの上面図である。
【図４】図１の太陽電池セルの製造法における各ステップでの太陽電池セルの上面図である。
【図５】図１の太陽電池セルの製造法における各ステップでの太陽電池セルの上面図である。
【図６】本発明の他の実施例による有機太陽電池セルの上面図である。
【図７】本発明の他の実施例による太陽電池セルのアノードの上面図である。
【図８ａ】一実施例によるアノードの縦断面が二等辺三角形である有機太陽電池セルの上面図である。
【図８ｂ】一実施例によるアノードの縦断面が直角三角形である有機太陽電池セルの上面図である。
【図８ｃ】一実施例によるアノードの縦断面が正方形である有機太陽電池セルの上面図である。
【図９】図８ａの太陽電池セルのアノードにおける電流密度を示す図である。
【図１０】図８ａ、図８ｂおよび図８ｃの太陽電池セルにおける電流密度対電圧を示す曲線を示す図である。
【図１１】Ｐ３ＨＴ−ＰＣＢＭで作られた活性層を有する太陽電池セルにおける電流密度対電圧を示す図である。
【図１２】本発明の一実施例による複数の太陽電池セルの有利な配置を示す図である。
【図１３ａ】本発明の一実施例による、３つの接点が順次選択される太陽電池セルのアノードを示す図である。
【図１３ｂ】選択された接点のそれぞれに関して、図１３ａの太陽電池セルにおける電流密度対電圧を示す図である。
【発明を実施するための形態】
【００３１】
添付された図面を参照しながら以下の説明を読むことによって、本発明の他の特徴および利点が明らかになるであろう。
【００３２】
より明確にするため、全図面における同一または同様の要素には、同一の参照記号が付けられている。
【００３３】
図１は、本発明の一実施例による有機太陽電池セルを示す。この太陽電池セルは、透明で柔軟なプラスチックで作られた基板１と、透明酸化物で作られたアノード２を構成する第１電極と、有機半導体で作られた活性層３と、アルミニウムで作られたカソード４を構成する第２電極と、を有する。
【００３４】
この有機太陽電池セルは、以下のように動作する。光は、アノードを透過してから活性層に吸収される。吸収された光子は、分離され、電極の方向に送られる電子／正孔対を作り出す。
【００３５】
図３〜図５は、太陽電池セルの製造ステップを示す。
【００３６】
図３に示す第１ステップでは、基板上でアノードを作成する。このアノードは、長方形の活性部２０と、活性部２０から電気回路の方向に電荷を抽出することができる電荷ルーティングフィンガ２１と、を有する。アノードの厚みは、約100nmである。
【００３７】
アノードは、ＩＴＯ（インジウム錫酸化物）で作られる。このアノードを基板上に蒸着してからエッチングによってアノードを所望の形状にしてもよいし、または、マスクを介したマグネトロンスパッタリングまたはイオンスパッタリングによる真空蒸着によってアノードの形状を再現してもよい。構成部１は、太陽電池セルの活性層の境界を定める。
【００３８】
図４に示す第２ステップでは、アノード２上で活性層３を作成する。活性層３は、ルーティングフィンガ２１の自由端２２を除いてアノードを完全に被覆する。この結果、活性層は、アノードの上面２３および側壁２４を完全に被覆する。したがって、図４に示すように、活性層は、アノード２上に絶縁エンベロープ３を形成する。
【００３９】
有機活性層は、有機分子活性層の場合、層の幾何形状の境界を定める小ステンシルマスクを介した真空昇華によって作成される。活性層が湿った状態で作成される場合、後で所望の幾何形状を得るためにエッチングを行うステップが必要になる。この層の構成部３０の表面は、装置のアノードとカソードとの間で短絡が発生する危険を回避するため、透明導電性酸化物の構成部２０より大きくなければならない。同じ理由により、有機層３は、後続の金属被覆の縁部を越えて電荷ルーティングフィンガ２１を端部２２を除いて被覆する突出部３１を有する必要がある。活性層が湿った状態で作成される場合、活性層の幾何形状を直接書いて得るインクジェット技術の場合を除いて、後で所望の幾何形状を得るためのエッチングを行うステップが必要である。
【００４０】
図５に示す３番目のステップでは、カソード４を作成する。カソードは、突出部３１の終端が被覆されないように下部１１を除いて基板１０全体を被覆することによって、アノードとカソードとの間で短絡が発生する危険を回避する。したがって、アノード／活性層アセンブリは、ルーティングフィンガ２１および突出部３１の終端を除いて、カソードと基板との間で完全にカプセル封止される。これによって、酸素および水蒸気の活性層中への拡散を制限することができる。実際に、活性層へのアクセスは、カソードによってブロックされる。カソードによって保護されない活性層の唯一の場所は、突出部３１である。この突出部３１は、活性層の表面全体に対して非常に小さな表面に相当するので、活性層の表面の大部分は、カソードによって保護される。また、この場合、カプセル封止の多層膜を素子全体に蒸着することができる。これらの多層膜によって、活性層がカソードで被覆されている場所の活性層の保護を補強することができ、突出部３１を保護することができる。
【００４１】
図２、図６および図７は、この解決方法を改良したものを示す。実際に、この解決方法の弱点は、電荷ルーティングフィンガ２１のサイズが小さいので太陽電池セルの直列抵抗をかなり増大させてしまうことである。３つの実施形態によって、電荷ルーティングフィンガ２１のサイズが小さいことによる弱点の埋め合わせをすると同時に、電荷ルーティングフィンガの表面面積を最小にし、これによって、空気に露出する突出部３１の表面を最小にすることができる。
【００４２】
図７に示す第１の実施形態では、クロム＋金の混合物の中で金属被覆前処理（premetallization）を実行する。これによって、電荷ルーティングフィンガ２１と、電荷ルーティングフィンガとアノード２０の活性部との間を連結することができる一時構成部２５と、を構成する。金属被覆前処理の導電率が高いと、ルーティングフィンガ２１のサイズが小さいため生じる散逸性を最小にすることができる。それから、透明導電性酸化物によるアノードの作成は、活性部２０の作成でまとめることができ、クロム＋金の金属被覆に続いて作成される。
【００４３】
図２は、他の実施形態は示す。この実施形態では、伝導率が非常に高い透明導電性酸化物でアノードを提供する。したがって、図２に示すように、アノードは、３つの層２ａ、２ｂおよび２ｃで構成することができる。第１の層２ａは、ＩＴＯで作られ、第２の層２ｂは、金属で作られ、この金属は、金、金属または銀であり、第３の層２ｃは、ＩＴＯで作られる。ＩＴＯ層２ａおよび２ｃの厚みは、３０〜５０ｎｍ（ナノメートル）のオーダであり、金属層２ｂの厚みは、１０ｎｍのオーダである。これらの層は、スクリーンタイプの同じマスクを用いて同じ蒸着台でスプレーすることによって、作成することができる。アノード２の伝導率は、非常に高いので、電荷ルーティングフィンガ２１のサイズが小さいにもかかわらず、太陽電池セルの直列抵抗を低減することができる。
【００４４】
また、活性層は、必ずしもアノード全体を被覆しない複数の層３ａ、３ｂおよび３ｃで構成することができる。逆に、これらの層の少なくとも１つ（ここでは、層３ｃ）は、完全にアノードを囲む。また、複数の層４ａおよび４ｂでカソードを構成することができる。これらの層の中の少なくとも１つは、附属物３１を除いて活性層をすべてカプセル封止する。
【００４５】
図６は、第３の実施形態を示す。この実施形態では、形状が三角形のアノード２を作成する。この場合、活性部２０は、電荷ルーティングフィンガ２１を形成する頂点の１つの近傍に位置付けられた表面を除く三角形の表面の大部分で構成される。アノード２の形状によって、太陽電池セルの直列抵抗を低減することができる。活性層３は、アノード２の形状と一致しており、電荷ルーティングフィンガの終端２２を除いてアノード２をすべて被覆する。カソードは、附属物３１を除いて活性層をすべてカプセル封止することによって短絡を回避できさえすれば、いかなる形状でもよい。
【００４６】
図６に示す本実施例では、電荷ルーティングフィンガは、アノードによって形成された三角形の頂点の１つに位置付けられる。正電荷は、三角形の側辺の１つではなく、三角形の頂点の１つで収集することが好ましい。これによって、外気に露出する附属物３１の表面面積を制限する重要な利点をもたらす。実際に、三角形の頂点の１つに位置付けられた電荷ルーティングフィンガの構成部分を被覆するのに必要な附属物３１の表面面積は、三角形の側辺の１つに位置付けられた電荷ルーティングフィンガの構成部分を被覆するのに必要な表面面積より非常に小さい。
【００４７】
さらに、図１３ａおよび図１３ｂは、三角形の頂点の１つで正電荷を収集することができることを示す。実際には、図１３ａは、ＩＴＯで作られた太陽電池セルのアノード２を示す。明確にするため、アノード２のみを示す。このアノード２の形状は直角三角形である。このアノードは、図１３ａに図示されていない活性層およびカソードによって被覆されている。これらの活性層およびカソードは、電荷ルーティングフィンガとして順に使用される３つのポイントｃ１、ｃ２、ｃ３を除いてアノード２をすべて被覆する。活性層は、アノードとカソードの間のすべてに挿入される。
【００４８】
図１３ｂは、図１３ａのアノードを有する太陽電池セルにおける電流密度対電圧を示す。特性Ｃ０は、太陽電池セルが暗闇の中にある場合の太陽電池セルにおける電圧対電流密度を示す。特性Ｃ１、Ｃ２、Ｃ３は、電池が１００ｍＷ／ｃｍ2の光に露光した場合の電池における電圧対電流密度を示す。より正確には、特性Ｃ１、Ｃ２およびＣ３は、電荷ルーティングフィンガがｃ１、ｃ２、ｃ３に位置付けられた場合の太陽電池セルにおける電圧対電流密度を示す。この場合、特性Ｃ１、Ｃ２、Ｃ３は、アノード２の異なる３ヶ所における正電荷を収集する接点にそれぞれ対応する。特性Ｃ１は、接点ｃ１における接触に対応し、特性Ｃ２は、接点ｃ２における接触に対応し、特性Ｃ３は、接点ｃ３における接触に対応する。
【００４９】
電流密度は非常に異なるが、特性Ｃ１、Ｃ２およびＣ３は、比較的類似している。これは、三角形の頂点の１つで電荷を問題なく収集することができ、よって、活性層の外気に露出する部分を最小にすることができることを示す。したがって、アノードの幾何形状が三角形である場合、電荷ルーティングフィンガは、この三角形の辺ではなく、三角形の頂点の１つに位置付けるのが好ましい。しかしながら、以下の表で光起電性パラメータによって示されるように、電流密度が最も高い辺、すなわち、位置ｃ３において接するのが好ましい。この場合、直角三角形において、９０°の角の側辺で接するのが好ましい。すなわち、電荷ルーティングフィンガは、直角三角形の９０°の角に配置されるのが好ましい。
【００５０】
以下の表は、ポイントｃ１、ｃ２およびｃ３のそれぞれにおいて正電荷を収集する間に得られた結果の合計を示す。
【００５１】
【表１】
0005543455.tif 000002
【００５２】
アノードの縦断面の形状が三角形である本実施例は、本発明の好ましい実施例である。
【００５３】
様々な幾何学形状による結果を比較するため、本発明に係る種々の太陽電池セルを製造した。これらの太陽電池セルは、すべて、ＩＴＯアノード２と、
−ＰＥＤＯＴ−ＰＳＳ（ポリ（３，４−エチレンジオキシチオフェン）ポリ（スチレンスルホン酸））層、
−ＣｕＰｃ（銅フタロシアニン）層、
−Ｃ６０（フラーレン）層、および、
−ＢＣＰ層、を有する活性層と、が蒸着された基板１を有する。
【００５４】
最後に、これらの太陽電池セルは、アルミニウムで作られたカソード４を有する。これらの太陽電池の断面図は、図１の断面図と同様である。
【００５５】
図８ａ、図８ｂおよび図８ｃは、それぞれ、これらの太陽電池の上面図を示す。
【００５６】
図８ａに示す太陽電池は、電荷ルーティングフィンガ２１によって電荷の収集が行われる形状が二等辺三角形のアノード２を有する。この電荷ルーティングフィンガは、二等辺三角形の頂点の１つに配置される。活性層３の形状は、電荷ルーティングフィンガ２１の終端２２を除くアノード２全体を被覆する台形である。
【００５７】
図８ｂの太陽電池セルは、電荷ルーティングフィンガ２１によって電荷の収集が行われる形状が直角三角形のアノード２を有する。このルーティングフィンガ２１は、９０°の角度を有する直角三角形の頂点に配置される。活性層３の形状は、電荷ルーティングフィンガ２１の終端２２を除くアノード２全体を被覆する台形である。
【００５８】
図８ｃの太陽電池セルは、形状が長方形の電荷ルーティングフィンガ２１によって電荷の収集が行われる形状が正方形のアノード２を有する。活性層３の形状は、電荷ルーティングフィンガ２１の終端２２を除くアノード２全体を被覆する正方形である。
【００５９】
これらの３つの場合において、カソード４は、突出部３１がカソード４によって被覆されないように下部１１を除いて基板１０全体を被覆することによって、アノード２とカソード４との間で短絡が発生する危険を回避することができる。したがって、アノード／活性層アセンブリは、電荷ルーティングフィンガ２１および突出部３１の終端を除いて、カソードと下層１との間ですべてカプセル封止される。これによって、二原子酸素および水蒸気の活性層中への拡散を制限することができる。
【００６０】
図８ａ、図８ｂおよび図８ｃに示した３つの実施形態では、活性層の縦断面は、２５ｍｍ2に等しい同一の表面面積である。
【００６１】
図８ａ、図８ｂおよび図８ｃに示す３つの実施形態で得られる結果を比較するため、シミュレーションを実行した。これらの実施形態において、化学組成は同じだが、幾何形状は異なる。
【００６２】
すべての場合において、太陽電池セルは、アノードまたはカソードの厚さと比較すると、活性層の表面が大きい、すなわち、表面が１０ｃｍ2より大きいことを示す。実際には、図８ａ〜図８ｃに示す３つの実施形態では、活性層の表面面積は、アノードまたはカソードの横断面の約１０4倍に等しい。ここで、電極における電流、すなわち、活性層で光生成された電流は、保存され、光起電力効果によって生成されたエネルギの大部分は、アノード２における高抵抗によるジュール効果で消失する。また、抵抗加熱は、太陽電池セルの過度な経年劣化を引き起こす。
【００６３】
ここで、幾何形状が三角形の場合、終端２２の電荷収集ポイントに近づいたときの電流密度の増加は、アノードセクションにおける増加によって補われることに留意されたい。図９は、図８ａの三角形のアノードにおける電流密度を示す。
【００６４】
図１０は、図８ａ、図８ｂおよび図８ｃの３つの太陽電池セルにおける電圧対電流密度を示す。曲線Ａは、図８ａに示す幾何形状が二等辺三角形である太陽電池セルにおける電圧対電流密度の変化を示す。曲線Ｂは、図８ｂに示す幾何形状が直角三角形である太陽電池セルにおける電圧対電流密度の変化を示す。曲線Ｃは、図８ｃに示す幾何形状が正方形である太陽電池セルにおける電圧対電流密度の変化を示す。直列抵抗が最小となる幾何形状は、図８ａ、すなわち、アノードの形状が二等辺三角形の場合であることが、明確に表れている。アノードの形状が直角三角形である太陽電池セルの直列抵抗は、図８ａのものよりわずかに大きい。最後に、直列抵抗が最大である太陽電池セルは、図８ｃ、すなわち、アノードの形状が正方形のものである。３つの太陽電池セルに関して得られた結果を、以下の表にまとめる。
【００６５】
【表２】
0005543455.tif 000003
【００６６】
この場合、アノードの形状が二等辺三角形または直角三角形にかかわらず三角形である太陽電池セルにおいて消失される電力は、アノードの形状が正方形である太陽電池セルより非常に小さいことに留意されたい。したがって、アノードの形状が二等辺三角形または直角三角形にかかわらず三角形である太陽電池セルは、アノードの形状が正方形である太陽電池セルより、出力および形状係数が良好である。最後に、アノードの形状が二等辺三角形または直角三角形にかかわらず三角形である太陽電池セルにおける直列抵抗は、アノードの形状が正方形である太陽電池セルにおける直列抵抗より非常に小さい。
【００６７】
図１１は、Ｐ３ＨＴ−ＰＣＢＭ（（ポリ（３−ヘキシルチオフェン）および（フェニルＣ６１酪酸メチルエステル））で作られた活性層に関して、以下を示す。
−曲線Ｅは、光がない場合のアノードの形状が長方形である太陽電池セルにおける電圧対電流密度を示す。
−曲線Ｆは、光がない場合のアノードの形状が二等辺三角形である太陽電池セルにおける電圧対電流密度を示す。
−曲線Ｇは、１００ｍＷ／ｃｍ2の光がある場合のアノードの形状が長方形である太陽電池セルにおける電圧対電流密度を示し、この場合、出力は２．０９に等しく、形状係数は０．４に等しい。
−曲線Ｈは、１００ｍＷ／ｃｍ2の光がある場合のアノードの形状が二等辺三角形である太陽電池セルにおける電圧対電流密度を示し、この場合、出力は３．３７に等しく、形状係数は０．５３に等しい。
【００６８】
ここで、活性層がＰ３ＨＴ−ＰＣＢＭで作られた場合の電流密度は、活性層がＣｕＰｃ／Ｃ６０で作られた場合より、約３倍高いことが分かる。したがって、Ｐ３ＨＴ−ＰＣＢＭで作られた層を有する太陽電池セルの場合の方が、ＣｕＰｃ／Ｃ６０で作られた層を有する太陽電池セルの場合より、形状を三角形にすることによって電極における消失を制限するように光起電性特性を改良することがより重要になる。
【００６９】
図１２は、形状が三角形である複数のアノードを連係させた有利な例を示す。形状が二等辺三角形のアノードを有する太陽電池セルが、形状が直角三角形のアノードを有する太陽電池セルと連係することによって、形状が二等辺三角形のアノード２ａおよび形状が直角三角形のアノード２ｂで長方形を形成する。この配置によって、スペースを得ることができる。
【００７０】
もちろん、上記の２つまたは３つの代替方法を連係させることによって、活性層を保護すると同時に太陽電池セルの直列抵抗を低減することができる。例えば、アノードは、ＩＴＯ／金属／ＩＴＯ多層膜で構成し、形状が三角形になるように作ることができる。
【００７１】
また、このように組立てられた太陽電池セルは、酸素と水蒸気に対して活性層の保護を強化する従来の多層膜によって保護することができる。
【００７２】
有機電界発光ダイオードについても、同様に説明することができるであろう。
【００７３】
もちろん、多数の代替方法が可能である。例えば、複数の電子素子で同じ基板を使用することができる。この基板は、活性層によって分離された複数の第１電極および第２電極が蒸着された大きなプレートでもよい。
【図１】
0005543455.tif 000004
【図２】
0005543455.tif 000005
【図３】
0005543455.tif 000006
【図４】
0005543455.tif 000007
【図５】
0005543455.tif 000008
【図６】
0005543455.tif 000009
【図７】
0005543455.tif 000010
【図８ａ】
0005543455.tif 000011
【図８ｂ】
0005543455.tif 000012
【図８ｃ】
0005543455.tif 000013
【図９】
0005543455.tif 000014
【図１０】
0005543455.tif 000015
【図１１】
0005543455.tif 000016
【図１２】
0005543455.tif 000017
【図１３ａ】
0005543455.tif 000018
【図１３ｂ】
0005543455.tif 000019